СПОСОБ И УСТРОЙСТВО ДЛЯ ИЗГОТОВЛЕНИЯ МНОГОСЛОЙНЫХ ВЫСОКОПРОЧНЫХ АРМИРОВАННЫХ ВОЛОКНОМ СТРОИТЕЛЬНЫХ ЦЕМЕНТНЫХ ПАНЕЛЕЙ С ПОВЫШЕННЫМ СОДЕРЖАНИЕМ ВОЛОКНА

1. Способ производства строительных цементных панелей, изготовленных из по меньшей мере одного слоя цементной суспензии, армированной волокном, при этом указанный способ для каждого из указанных слоев суспензии включает
(a) обеспечение движущегося полотна;
(b) нанесение на полотно первого слоя индивидуальных рыхлых волокон;
(c) нанесение слоя затвердевающей суспензии на нанесенный первый слой индивидуальных рыхлых волокон;
(d) нанесение второго слоя индивидуальных рыхлых волокон на нанесенный слой затвердевающей суспензии; и
(е) активное заглубление обоих слоев индивидуальных рыхлых волокон в слой суспензии с целью распределения волокон по всей суспензии.
2. Способ по п.1, дополнительно включающий повторение указанного способа с целью нанесения на указанный нанесенный слой второго слоя суспензии, при этом указанную стадию (b) проводят путем нанесения указанного первого слоя индивидуальных рыхлых волокон на указанный нанесенный слой суспензии, содержащий заглубленные волокна.
3. Способ по п.2, дополнительно включающий повторение указанного способа для изготовления строительной цементной панели, включающей несколько дискретных слоев суспензии, так что в каждый дискретный слой суспензии введены по меньшей мере два дискретных слоя индивидуальных рыхлых волокон.
4. Способ по п.1, в котором указанным волокном покрыто не более чем примерно 65% поверхности указанной суспензии.
5. Способ по п.1, дополнительно включающий формование указанной панели при помощи формующего устройства.
6. Способ по п.1, дополнительно включающий воздействие вибрации на суспензию и волокна в связи с проведением указанной стадии (е) активного заглубления.
7. Способ по п.1, в котором проведение указанной стадии активного заглубления происходит посредством осуществления в указанной суспензии перемешивающего воздействия.
8. Способ по п.1, дополнительно включающий изготовление последнего из слоев с использованием верхнего конвейера и полотна, движущегося в противоположную сторону, при помощи которых на движущуюся многослойную суспензию наносят слой суспензии и волокон, имеющий гладкую внешнюю поверхность.
9. Способ по п.1, дополнительно включающий наличие на указанном движущемся полотне несущего слоя.
10. Способ по п.1, в котором волокна составляет приблизительно от 1 до 5% об. от каждого слоя суспензии.
11. Способ по п.10, дополнительно включающий повторение указанного способа для изготовления нескольких слоев суспензии, каждый из которых содержит определенную объемную долю волокон.
12. Способ по п.11, дополнительно включающий изготовление армированной волокном панели, включающей пару внешних слоев и по меньшей мере один внутренний слой, при этом указанные внешние слои включают более высокую объемную долю волокон, чем указанный по меньшей мере один внутренний слой.
13. Способ по п.1, в котором соответствующая пропорция волокон в слоях суспензии, полученных на стадиях (b)-(е), представлена долей выступающей площади поверхности волокон, предпочтительно составляющей менее 0,65 и наиболее предпочтительно составляющей менее 0,45.
14. Способ по п.1, в котором толщина каждого из указанных армированных волокном слоев суспензии, полученных на стадиях (b)-(е), находится в диапазоне приблизительно от 0,13 до 0,89 см (0,05-0,35 дюймов).
15. Строительная цементная панель, изготовленная способом по п.1.
16. Строительная цементная панель по п.15, включающая несколько слоев суспензии, причем каждый указанный слой суспензии включает определенную объемную долю волокон.
17. Строительная цементная панель по п.16, где указанная панель включает пару внешних слоев и по меньшей мере один внутренний слой, при этом указанные объемные доли волокон в указанных внешних слоях превышают указанную объемную долю волокон в указанном по меньшей мере одном внутреннем слое.
18. Строительная цементная панель по п.15, в которой соответствующая пропорция волокон в каждом слое волокна, полученном на стадиях (b) и (d), представлена долей выступающей площади поверхности волокон, предпочтительно составляющей менее 0,65 и наиболее предпочтительно составляющей менее 0,45.
19. Устройство для изготовления многослойной строительной цементной панели, включающее
раму (12) конвейерного типа, поддерживающую движущееся полотно (14);
первый участок (36) распределения рыхлых волокон, находящийся в функциональном взаимодействии с указанной рамой и предназначенный для нанесения на указанное движущееся полотно рыхлых волокон (30);
первый участок (44) подачи суспензии, находящийся в функциональном взаимодействии с указанной рамой (12) и предназначенный для нанесения на указанное движущееся полотно тонкого слоя затвердевающей суспензии так, чтобы покрыть указанные волокна;
второй участок (66) распределения рыхлых волокон, находящийся в функциональном взаимодействии с указанной рамой и предназначенный для нанесения на указанную суспензию рыхлых волокон (68); и
устройство (136) для заглубления, находящееся в функциональном взаимодействии с указанной рамой и предназначенное для осуществления перемешивающего действия в указанной суспензии с целью заглубления указанных волокон в указанную суспензию.
20. Устройство по п.19, дополнительно включающее дополнительные последовательности из указанного первого участка (36, 142) нанесения волокон; указанного участка (44, 78) подачи суспензии; указанного второго участка (66, 82) нанесения волокон; и указанного устройства (136) для заглубления, находящиеся в функциональном взаимодействии с указанной рамой (12) и установленные последовательно, для обеспечения изготовления строительной цементной панели, включающей несколько слоев, каждый из которых включает несколько слоев заглубленного волокна.
21. Устройство по п.19, дополнительно включающее вибратор (141), находящийся в функциональном взаимодействии с указанным устройством (136) для заглубления и предназначенный для вибрационного воздействия на указанную суспензию.
22. Устройство по п.19, дополнительно включающее второе движущееся полотно (108), расположенное выше указанного полотна (14) и движущееся в противоположном направлении, при этом указанное второе движущееся полотно снабжено верхним участком (116) нанесения волокон, верхним участком (118) подачи суспензии, вторым верхним участком (120) нанесения волокон, и устройством (122) для заглубления, предназначенными для нанесения покровного слоя на указанную движущуюся суспензию в обращенном положении.
23. Способ изготовления армированных волокном цементных панелей, включающий
применение первой формулы
для определения доли выступающей площади поверхности волокон первого слоя волокон, который осаждают на каждый слой затвердевающей суспензии получаемой панели;
применение второй формулы
для определения доли выступающей площади поверхности волокон второго слоя волокон, который осаждают на каждый слой затвердевающей суспензии получаемой панели;
f
обеспечение требуемой объемной доли V суспензии от процентного содержания волокон в слое суспензии, армированного волокном;
f
l
f
f
регулирование по меньшей мере одного параметра, выбранного из диаметра d волокна и толщины t слоя суспензии, армированного волокном, в диапазоне 0,13-0,89 см (0,05-0,35 дюймов), и последующее распределение объемной доли V волокон в пропорции X общего количества волокон, показывающей сравнение количества волокон второго слоя по отношению к количеству волокон первого слоя, таким образом, что доля  поверхностной площади волокон и доля  поверхностной площади волокон для каждого слоя волокон составляет менее 0,65;
обеспечение общего количества рыхлых индивидуальных волокон в соответствии с рассчитанной выше долей  поверхностной площади волокон;
обеспечение движущегося полотна;
нанесение на полотно первого слоя рыхлых индивидуальных волокон;
нанесение на первый слой рыхлых индивидуальных волокон слоя затвердевающей суспензии;
нанесение на слой затвердевающей суспензии второго слоя рыхлых индивидуальных волокон; и
заглубление указанных рыхлых индивидуальных волокон в указанную суспензию таким образом, что в каждом указанном слое суспензии указанной панели равномерно распределены указанные несколько слоев волокон.
24. Способ по п.23, дополнительно включающий повторение указанного способа для изготовления каждого дополнительного слоя суспензии, применяемого для формирования многослойной армированной волокном цементной панели, в котором указанное первое нанесение волокон производят на заранее нанесенный слой суспензии.
f
25. Способ по п.23, в котором объемная доля суспензии V составляет по меньшей мере 1,0 об.% волокон в каждом слое суспензии.
26. Способ по п.23, в котором указанная доля выступающей площади поверхности волокон наиболее предпочтительно составляет менее 0,45.